(57)【要約】【課題】高い感度かつ低残留電位で繰り返し使用時の電位安定性に優れた電子写真感光体を提供する。【解決手段】導電性基体上に、電荷発生物質を含んだ電荷発生層及び電荷輸送物質を含んだ電荷輸送層を有する電子写真感光体において、電荷輸送物質が、一般式［Ｉ］【化１】2005003872.tif 000014（式中、Ｒ１及びＲ１’は水素原子、ハロゲン原子、アルキル基、アルコキシ基を示し、Ｒ２及びＲ２’はハロゲン原子、アルキル基、アルコキシ基、アリール基を示し、ｎ及びｎ’は０〜５の整数を示す。）で表されるベンジジン誘導体を含有する電子写真感光体。【選択図】          なし【特許請求の範囲】
【請求項１】
導電性基体上に、電荷発生物質を含んだ電荷発生層及び電荷輸送物質を含んだ電荷輸送層を有する電子写真感光体において、電荷輸送物質が、一般式［Ｉ］
【化１】
2005003872.tif 000013
（式中、Ｒ１及びＲ１’は水素原子、ハロゲン原子、アルキル基、アルコキシ基を示し、Ｒ２及びＲ２’はハロゲン原子、アルキル基、アルコキシ基、アリール基を示し、ｎ及びｎ’は０〜５の整数を示す。）で表されるベンジジン誘導体を含有する電子写真感光体。
【請求項２】
前記電荷発生物質が、アゾ系顔料、インジゴ系顔料、キナクリドン系顔料、ペリレン系顔料、多環キノン系顔料、スクアリリウム色素の中から、単独もしくは、２種以上組み合わせて選ばれてなるものである請求項１に記載の電子写真感光体。
【発明の詳細な説明】
【０００１】
【発明の属する技術分野】
本発明は、電子写真感光体に関する。
【０００２】
【従来の技術】
近年、電子写真感光体において、有機系の光導電性材料は、その開発の進歩により、従来から用いられてきた無機系の光導電性材料に対して一般的によく使用されるようになってきた。有機系の光導電性材料を用いた有機感光体は、無機系の光導電性材料を用いた無機感光体に比べ製造が容易で、安価に製造できるという利点がある。
【０００３】
また、有機感光体の構成としては、光導電性機能における電荷発生機能と電荷輸送機能とをそれぞれ別個の物質に分担させた積層型の機能分離型感光体が挙げられる。
【０００４】
このような機能分離型感光体においては各物質の選択範囲が広くなるので、帯電特性、感度、残留電位、繰り返し特性及び耐刷性などの電子写真特性において最良の物質を組み合わせることによって、高性能な感光体を提供することができる。
【０００５】
電荷発生層に用いられる電荷発生物質としては、アゾ系顔料、インジゴ系顔料、キナクリドン系顔料、ペリレン系顔料、多環キノン系顔料、フタロシアニン系顔料、スクアリリウム色素が知られている。
【０００６】
電荷輸送層に用いられる電荷輸送物質としては、ヒドラゾン化合物（例えば、特許文献１参照。）、トリフェニルアミン化合物（例えば、特許文献２参照。）、ベンジジン化合物（例えば、特許文献３参照。）、スチルベン化合物（例えば、特許文献４参照。）及びブタジエン化合物（例えば、特許文献５参照。）が知られている。
【０００７】
一般に、電子写真プロセスに使用される電子写真感光体において、光導電機能を有する感光層の材料としては、（１）暗所において、コロナ放電による電荷の帯電性が高いこと、（２）暗所において、コロナ放電により帯電した電荷の減衰が少ないこと、（３）光照射により電荷が速やかに散逸すること、（４）光照射後の残留電荷が少ないこと、（５）繰り返し使用時に、残留電位の増加や初期電位の減少が少ないこと、（６）気温及び湿度により電子写真特性の変化が少ないこと、等の基本的な性質が必要とされる。
【０００８】
【特許文献１】
特公昭５５−４２３８０号公報
【特許文献２】
特公昭５８−３２３７２号公報
【特許文献３】
特開昭６１−２９５５５８号公報
【特許文献４】
特開昭５８−１９８０４３号公報
【特許文献５】
特公平７−２１６４６号公報
【０００９】
【発明が解決しようとする課題】
しかしながら、上述のように電荷輸送物質として数多くの有機化合物が開発されているにも拘らず、（ａ）結着剤に対する相溶性が低い、（ｂ）結晶が析出しやすい、（ｃ）電子写真感光体を繰り返し使用した場合、光に対する感度に変化が生じる、（ｄ）帯電能及び繰り返し特性が悪い、（ｅ）残留電位特性が悪い、等の問題点を全て解決できるような有機化合物は開発されておらず、また上記（１）〜（６）に示したような電子写真感光体として要求される基本的な性質や、さらには機械的強度や高耐久性を充分満足するものは未だに得られていないのが現状である。
【００１０】
本発明は、このような従来技術の課題を解決すべくなされたものであり、光感度が高く、低残留電位で、繰り返し使用時でも電位安定性に優れた高感度、高耐久性を有する電子写真感光体を提供することを目的とする。
【００１１】
【課題を解決するための手段】
本発明者らは、高感度及び高耐久性を有する電子写真感光体について研究を行った結果、下記一般式［Ｉ］で示されるベンジジン誘導体を感光層中に含有せしめることが有効であることを見出した。
【００１２】
すなわち、本発明の電子写真感光体は、導電性基体上に設けられた感光層中に、下記一般式［Ｉ］で示されるベンジジン誘導体を含有せしめてあり、そのことにより上記目的が達成される。
【００１３】
【化２】
2005003872.tif 000002
【００１４】
上記一般式［Ｉ］中、Ｒ１及びＲ１’は水素原子、ハロゲン原子、アルキル基
、アルコキシ基を示し、Ｒ２及びＲ２’はハロゲン原子、アルキル基、アルコキシ基、アリール基を示し、ｎ及びｎ’は０〜５の整数を示す。
【００１５】
また、本発明は、電荷発生物質が、アゾ系顔料、インジゴ系顔料、キナクリドン系顔料、ペリレン系顔料、多環キノン系顔料、スクアリリウム色素の中から、単独もしくは、２種以上組み合わせて選ばれてなるものである前記電子写真感光体であり、そのことにより、上記目的が達成される。
【００１６】
【発明の実施の形態】
本発明の電子写真感光体は、導電性基体上に、電荷発生物質を含んだ電荷発生層及び一般式［Ｉ］
【００１７】
【化３】
2005003872.tif 000003
【００１８】
（式中、Ｒ１及びＲ１’は水素原子、ハロゲン原子、アルキル基、アルコキシ基を示し、Ｒ２及びＲ２’はハロゲン原子、アルキル基、アルコキシ基、アリール基を示し、ｎ及びｎ’は０〜５の整数を示す。）で表されるベンジジン誘導体を含有する電荷輸送物質を含んだ電荷輸送層を有するものである。
【００１９】
一般式［Ｉ］中、Ｒ１及びＲ１’は、相互に独立であって、同一であってもよ
いし、異なっていてもよく、水素原子、ハロゲン原子、アルキル基、アルコキシ基を示す。
【００２０】
上記Ｒ１及びＲ１’の具体例としては、例えば、水素原子；塩素原子などのハロゲン原子；メチル基、エチル基、ｎ−プロピル基、ｉｓｏ−プロピル基などのアルキル基、メトキシ基、エトキシ基などのアルコキシ基が挙げられるが、これらに制限されるものではない。
【００２１】
一般式［Ｉ］中、Ｒ２及びＲ２’は、相互に独立であって、同一であってもよ
いし、異なっていてもよく、ハロゲン原子、アルキル基、アルコキシ基、アリール基を示す。
【００２２】
上記Ｒ２及びＲ２’の具体例としては、塩素原子などのハロゲン原子；メチル基、エチル基、ｎ−プロピル基、ｉｓｏ−プロピル基などのアルキル基、メトキシ基、エトキシ基などのアルコキシ基フェニル基、トリル基などのアリール基が挙げられるが、これらに制限されるものではない。
【００２３】
なお、一般式［Ｉ］中のｎが２以上の場合には、Ｒ２は、それぞれ相互に独立であって、同一であってもよいし、異なっていてもよい。同様に、一般式［Ｉ］中のｎ’が２以上の場合には、Ｒ２’は、それぞれ相互に独立であって、同一であってもよいし、異なっていてもよい。
【００２４】
一般式［Ｉ］中、ｎ及びｎ’は、相互に独立であって、同一であってもよいし、異なっていてもよく、０〜５、好ましくは１〜２の整数を示す。
【００２５】
また、上記一般式［Ｉ］中、２つの窒素原子に結合するナフチル基の置換位置に関しても、相互に独立であって、同じであってもよいし、異なっていてもよく、１−ナフチル基、２−ナフチル基のいずれであってもよい。
【００２６】
上記一般式［Ｉ］で表されるベンジジン誘導体の具体的な例としては、下記の例示化合物Ｎｏ．１〜Ｎｏ．８が挙げられるが、これに限定されるものではない。
【００２７】
【化４】
2005003872.tif 000004
【００２８】
本発明における一般式［Ｉ］で表されるベンジジン誘導体は、例えば、次のように製造することができる。一般式［ＩＩ］
【００２９】
【化５】
2005003872.tif 000005
【００３０】
（式中、Ｒ１及びＲ１’は水素原子、ハロゲン原子、アルキル基、アルコキシ基を示し、Ｘはヨウ素原子または臭素原子を示す。）で表されるハロゲン化ビフェニル誘導体と、一般式［ＩＩＩ］
【００３１】
【化６】
2005003872.tif 000006
【００３２】
（式中、Ｒ２はハロゲン原子、アルキル基、アルコキシ基、アリール基を示し、ｎは０〜５の整数を示す。）で表されるフェニルナフチルアミン化合物とを、銅系触媒（銅粉末、硫酸銅、酸化銅、ハロゲン化銅等の銅化合物）及び、塩基性化合物（炭酸カリウム、炭酸ナトリウム、水酸化カリウム、水酸化ナトリウム等のアルカリ金属の炭酸塩又は水酸化物など）の存在下で、無溶媒又は有機溶媒（ニトロベンゼン、ジクロロベンゼン、キノリン、スルホラン等）の共存下で、１８０〜２５０℃で５〜３０時間加熱攪拌後、反応物をトルエン、キシレン等の有機溶媒に溶解し、不溶解物を分離、溶媒を留去した残留物をカラムクロマトグラフィー等で精製し、酢酸エチル、シクロヘキサン等で再結晶することにより、一般式［Ｉ］で表されるベンジジン誘導体を製造することができる。
本発明における導電性基体としては、アルミニウム、アルミニウム合金、銅、亜鉛、ステンレス及びチタンなどの金属製ドラムやシート；ポリエチレンテレフタレート、ナイロン（ポリアミド）及びポリスチレンなどの高分子材料；硬質紙やガラス上に、金属箔ラミネートや金属蒸着処理を施し、または、導電性高分子、酸化スズ及び酸化インジウムなどの導電性化合物の層を蒸着もしくは塗布したドラムやシートなどが挙げられるが、これらに制限されるものではない。
【００３３】
本発明における電荷発生物質としては、公知のモノアゾ、ビスアゾ、及びトリスアゾ系顔料；公知のインジゴ及びチオインジゴなどのインジゴ系顔料；公知のキナクリドンなどのキナクリドン系顔料；また公知のペリレンイミド及びペリレン酸無水物などのペリレン系顔料、公知のアントラキノン及びピレンキノンなどの多環キノン系顔料の他、スクアリリウム色素、ピリリウム塩やチオピリリウム塩類、トリフェニルメタン系色素などが挙げられる。これらの電荷発生物質は単独で用いても、２種類以上組み合わせて用いてもよい。上記電荷発生物質として好ましくは、アゾ系顔料、インジゴ系顔料、キナクリドン系顔料、ペリレン系顔料、多環キノン系顔料、スクアリリウム色素の中から、単独もしくは、２種以上組み合わせて選ばれてなるものである。
【００３４】
電荷発生層の形成方法としては、バインダー樹脂混合溶液中に電荷発生物質を公知の方法で分散した後、導電性基体上に塗布する。ここで、導電性基体上に塗布するとは、導電性基体表面上に直接塗布する場合のほか、導電性基体表面上に形成された他の層（例えば、接着層やバリア層、電荷輸送層など）上に塗布する場合を含む。
【００３５】
電荷発生層のバインダー樹脂としては、ポリエステル樹脂、ポリスチレン樹脂、ポリウレタン樹脂、フェノール樹脂、アルキッド樹脂、メラミン樹脂、エポキシ樹脂、シリコン樹脂、アクリル樹脂、メタクリル樹脂、ポリカーボネート樹脂、ポリアレート樹脂、ポリブチラール樹脂などが挙げられる。バインダー樹脂は、これらに限定されるものではなく、一般に用いられるすべての樹脂を単独または２種類以上混合して使用することができる。
【００３６】
これらのバインダー樹脂を溶解する溶媒としては、塩化メチレン及び二塩化エタンなどのハロゲン化炭化水素、アセトン、メチルエチルケトン及びシクロヘキサノンなどのケトン類、酢酸エチル及び酢酸ブチルなどのエステル類、テトラヒドロフラン及びジオキサンなどのエーテル類、ジメトキシエタンなどのセルソルブ類、ベンゼン、トルエン及びキシレンなどの芳香族炭化水素類、Ｎ，Ｎ−ジメチルホルムアミド及びＮ，Ｎ，−ジメチルアセトアミドなどの非プロトン性極性溶媒、ならびに、これらの混合溶媒などを用いることができる。
【００３７】
電荷発生物質とバインダー樹脂との配合比は、電荷発生物質の割合が１０質量％〜９９質量％の範囲が好ましい。電荷発生物質の割合が１０質量％未満の場合には、本発明の電子写真感光体の特性が低下し、９９質量％を超える場合には、導電性基体との結着性が低下する。
【００３８】
電荷発生物質のバインダー樹脂混合溶液中への混合分散方法（手段）としては、例えば、ボールミル、振動ミル、ペイントシェーカー及び超音波分散機などが挙げられる。
【００３９】
バインダー樹脂混合溶液中に電荷発生物質を分散した電荷発生層用塗液を導電性基体上に塗布する方法としては、例えば、スプレー法、バーコート法、ロールコート法、ブレード法及び浸漬塗布法など公知の塗布方法が挙げられる。
【００４０】
電荷発生層の膜厚は、好ましくは０．０５〜５μｍ、より好ましくは０．１〜１μｍの範囲である。電荷発生層の膜厚が０．０５μｍ未満の場合には、電荷発生層を均一に形成することが困難となり、５μｍを超える場合には、本発明の電子写真感光体の特性が低下する。
【００４１】
電荷輸送層は、上記一般式［Ｉ］で表されるベンジジン誘導体を１種以上、バインダー樹脂に含有させることによって得られる。詳しくは、バインダー樹脂混合溶液中に、上記一般式［Ｉ］で表されるベンジジン誘導体を１種以上含有する電荷輸送物質を公知の方法で分散した後、上記導電性基体上に塗布する。ここで、導電性基体上に塗布するとは、導電性基体表面上に直接塗布する場合のほか、導電性基体表面上に形成された他の層（例えば、接着層やバリア層、電荷発生層など）上に塗布する場合を含む。
【００４２】
電荷輸送層には、一般式［Ｉ］で表されるベンジジン誘導体だけでなく、場合によって他の電荷輸送物質を混合して用いてもよい。該他の電荷輸送物質としては、例えば、カルバゾール誘導体、オキサゾール誘導体、オキサジアゾール誘導体、チアゾール誘導体、チアジアゾール誘導体、トリアゾール誘導体、イミダゾール誘導体、イミダゾロン誘導体、イミダゾリジン誘導体、ビスイミダゾリジン誘導体、スチリル化合物、ヒドラゾン化合物、多環芳香族化合物、インドール誘導体、ピラゾリン誘導体、オキサゾリン誘導体、ベンズイミダゾール誘導体、キナゾリン誘導体、ベンゾフラン誘導体、アクリジン誘導体、フェナジン誘導体、アミノスチルベン誘導体、トリアリールアミン誘導体、トリアリールメタン誘導体、フェニレンジアミン誘導体、スチルベン誘導体及びベンジジン誘導体などが挙げられるが、これらに制限されるものではない。上記一般式［Ｉ］で表されるベンジジン誘導体の含有量は、電荷輸送物質全量に対して５０〜１００質量％、好ましくは７０〜１００質量％の範囲である。一般式［Ｉ］で表されるベンジジン誘導体の含有量が電荷輸送物質全量に対して５０質量％未満の場合でも、本発明の作用効果を奏し得るものの、本発明の目的である、（ａ）結着剤に対する相溶性が低い、（ｂ）結晶が析出しやすい、（ｃ）電子写真感光体を繰り返し使用した場合、光に対する感度に変化が生じる、（ｄ）帯電能及び繰り返し特性が悪い、（ｅ）残留電位特性が悪い、等の問題点を全て解決でき、（１）暗所においてコロナ放電による電荷の帯電性が高いこと、（２）暗所においてコロナ放電により帯電した電荷の減衰が少ないこと、（３）光照射により電荷が速やかに散逸すること、（４）光照射後の残留電荷が少ないこと、（５）繰り返し使用時に、残留電位の増加や初期電位の減少が少ないこと、（６）気温及び湿度により電子写真特性の変化が少ないこと、等の電子写真感光体として要求される基本的な性質や、さらには機械的強度や高耐久性を充分に発現するのがやや困難となるおそれがある場合がある。
【００４３】
電荷輸送層のバインダー樹脂としては、電荷輸送物質と相溶性を有するものが選らばれる。例えば、ポリメチルメタクリレート、ポリスチレン、ポリ塩化ビニルなどのビニル重合体及びその共重合体、ならびに、ポリカーボネート樹脂、ポリエステル樹脂、ポリエステルカーボネート樹脂、ポリスルホン樹脂、フェノキシ樹脂、エポキシ樹脂、シリコン樹脂、ポリアレート樹脂、ポリアミド樹脂、ポリエステル樹脂、ポリウレタン樹脂、ポリアクリルアミド樹脂、フェノール樹脂などが挙げられる。これらは単独または２種類以上混合して使用してもよい。
【００４４】
感光体の各層には、酸化防止剤及び紫外線吸収剤などを必要に応じて適量添加してもよい。酸化防止剤及び紫外線吸収剤としては、例えば、２，６−ジ−ｔ−ブチル−４−メチルフェノール、２，４−ビス（ｎ−オクチルチオ）−６−（４−ヒドロキシ−３，５−ジ−ｔ−ブチルアニリノ）−１，３，５−トリアジン、１，３，５−トリメチル−２．４．６−トリス（３，５−ジ−ｔ−ブチル−４−ヒドロキシベンジル）ベンゼン、２−（５−ｔ−ブチル−２−ヒドロキシフェニル）ベンゾトリアゾール、２−［２−ヒドロキシ−３，５−ビス（α，α−ジメチルベンジル）フェニル］−２Ｈベンゾトリアゾールなどが挙げられる。
【００４５】
電荷輸送層を形成するのに使用される溶剤としては、たとえば、ベンゼン、トルエン、キシレン及びモノクロルベンゼンなどの芳香族炭化水素、塩化メチレン及び二塩化エタンなどのハロゲン化炭化水素、テトラヒドロフラン及びジオキサンなどのエーテル類、メトキシメチルエーテル、ジメチルホルムアミドなどの単独溶剤または２種類以上の混合溶剤が用いられ、必要に応じてアルコール類、アセトニトリル及びメチルエチルケトンなどの溶剤をさらに加えて使用することができる。
【００４６】
電荷輸送物質とバインダー樹脂との配合比は、電荷輸送物質／バインダー樹脂の重量比で１０／５〜１０／２５の範囲が好ましい。電荷輸送物質／バインダー樹脂の重量比が上記範囲を外れる場合には充分な感度が得られなくなる。
【００４７】
電荷輸送物質のバインダー樹脂混合溶液中への混合分散方法（手段）としては、例えば、ボールミル、振動ミル、ペイントシェーカー及び超音波分散機などが挙げられる。
【００４８】
バインダー樹脂混合溶液中に電荷輸送物質を分散した電荷輸送層用塗液を導電性基体上に塗布する方法としては、例えば、スプレー法、バーコート法、ロールコート法、ブレード法及び浸漬塗布法など公知の塗布方法が挙げられる。
【００４９】
電荷輸送層の膜厚は、好ましくは５〜５０μｍ、より好ましくは１０〜４０μｍである。電荷輸送層の膜厚が５μｍ未満の場合には初期帯電電位が低くなり、５０μｍを超える場合には感度が低下する。
【００５０】
本発明の電子写真感光体は、前述のようにして電荷発生層及び電荷輸送層が形成される。この場合の電荷発生層と電荷輸送層は、どちらを上層としてもよい。本発明の電子写真感光体には、さらに、導電性基体のすぐ上に、薄い接着層またはバリア層を有してもよく、表面に保護層を有してもよい。これらの接着層、バリア層、保護層に関しては、何ら制限されるものではなく、従来公知のものの中から適宜選択して利用することができる。
【００５１】
【実施例】
以下、本発明の電子写真感光体について、実施例によりさらに具体的に説明するが、以下の実施例に限定されるものではない。
【００５２】
［実施例１］
電荷発生物質であるアゾ系顔料として下記構造式［ＩＶ］表されるアゾ化合物１２５ｍｇ、バインダー樹脂としてポリブチラール樹脂（積水化学株式会社製ＢＬ−Ｓ）１２５ｍｇ、バインダー樹脂を溶解する溶媒としてシクロヘキサノン９．４７ｇを振動ミルで２時間分散して電荷発生層用塗液を調製した。
【００５３】
【化７】
2005003872.tif 000007
【００５４】
この電荷発生層用塗液を導電性基体であるアルミニウム基板上にバーコーターにて乾燥後の膜厚が０．４μｍになるように塗布して電荷発生層を形成した。
【００５５】
次いで、電荷輸送物質である一般式［Ｉ］で表されるベンジジン誘導体として上記例示化合物Ｎｏ．３のベンジジン誘導体１ｇと、バインダー樹脂としてポリカーボネート樹脂（三菱ガス化学株式会社製Ｚ−４００）１．６ｇとを溶剤であるテトラヒドロフラン１６．４ｇに溶解させて電荷輸送層用塗液を調製した。
【００５６】
この電荷輸送層用塗液を先に形成した電荷発生層上に、バーコーターにて乾燥後の膜厚が１５μｍになるように塗布して電荷輸送層を形成した。このようにして積層型の電子写真感光体を作製した。
【００５７】
［実施例２］
実施例１の構造式［ＩＶ］のアゾ化合物に代えて、下記構造式［Ｖ］で表されるペリレン化合物を用いた以外は、実施例１と同様にして、電子写真感光体を作製した。
【００５８】
【化８】
2005003872.tif 000008
【００５９】
［比較例１］
実施例１において、例示化合物Ｎｏ．３のベンジジン誘導体に変えて下記構造式［ＶＩ］で表される比較化合物を用いた以外は、実施例１と同様にして電子写真感光体を作製した。
【００６０】
【化９】
2005003872.tif 000009
【００６１】
［比較例２］
実施例１において、例示化合物Ｎｏ．３のベンジジン誘導体に変えて下記構造式［ＶＩＩ］で表される比較化合物を用いた以外は、実施例１と同様にして電子写真感光体を作製した。
【００６２】
【化１０】
2005003872.tif 000010
【００６３】
［比較例３］
実施例１において、例示化合物Ｎｏ．３のベンジジン誘導体に変えて下記構造式［ＶＩＩＩ］で表される比較化合物を用いた以外は、実施例１と同様にして電子写真感光体を作製した。
【００６４】
【化１１】
2005003872.tif 000011
【００６５】
［比較例４］
実施例２において、例示化合物Ｎｏ．３のベンジジン誘導体に変えて構造式［ＶＩ］で表される比較化合物を用いた以外は、実施例２と同様にして電子写真感光体を作製した。
【００６６】
［比較例５］
実施例２において、例示化合物Ｎｏ．３のベンジジン誘導体に変えて構造式［ＶＩＩ］で表される比較化合物を用いた以外は、実施例２と同様にして電子写真感光体を作製した。
【００６７】
［比較例６］
実施例２において、例示化合物Ｎｏ．３のベンジジン誘導体に変えて構造式［ＶＩＩＩ］で表される比較化合物を用いた以外は、実施例２と同様にして電子写真感光体を作製した。
【００６８】
［評価］
このようにして作製した電子写真感光体を、静電気試検装置（川口電機社製ＥＰＡ−８１００）を用い評価した。感光体に−６ｋＶを印加したときの帯電電位Ｖｏ［Ｖ］、暗所５秒放置後の表面電位Ｖ１［Ｖ］から、暗減衰率（ＤＤＲ＝（Ｖ１／Ｖｏ）×１００）％を求めた。次いでハロゲンランプで５ＬＵＸの光を露光して表面電位を半減するのに要した露光量を感度（Ｅ１／２）［ＬＵＸｓｅｃ］、また、露光５秒後の表面電位を残留電位（Ｖｒ）［Ｖ］とした。さらに、上述の帯電から露光を１０００回繰り返した後の帯電電位（Ｖｏ）［Ｖ］、暗所５秒放置後の表面電位Ｖ１［Ｖ］、感度（Ｅ１／２）及び残留電位（Ｖｒ）［Ｖ］をそれぞれ測定した。
【００６９】
これらの評価結果を表１に示す。
【００７０】
【表１】
2005003872.tif 000012
【００７１】
上記表１の結果から、本発明の電子写真感光体（実施例１、実施例２）は、初期特性及び繰り返し特性においても、高感度、高い電荷保持率かつ、低い残留電位を有していることがわかる。
【００７２】
【発明の効果】
以上のように、本発明の電子写真感光体は、高い感度、低い残留電位及び高い電荷保持率を有しており、耐久性に優れた電子写真感光体を提供することができる。